"カルボキシル基を有するビニル単量体を原子移動ラジカル重合法によるリビングラジカル重合で製造する方法において、前記カルボキシル基を有するビニル単量体を塩基性物質で中和した後、有機溶剤中で重合することを特徴とするカルボキシル基含有重合体の製造方法。上記ビニル単量体中のカルボキシル基と、中和する塩基性物質との当量比は、1:0.3~3であることを特徴とする請求項1に記載のカルボキシル基含有重合体の製造方法。上記塩基性物質が、有機アミンであることを特徴とする請求項1又は2に記載のカルボキシル基含有重合体の製造方法。上記カルボキシル基を有するビニル単量体の含有量が、ビニル単量体の全量に対して70質量以上であることを特徴とする請求項1~3のいずれか1項に記載のカルボキシル基含有重合体の製造方法。上記原子移動ラジカル重合法は、重合開始剤として有機ハロゲン化物又はハロゲン化スルホニル化合物を用い、触媒として遷移金属錯体を用いることを特徴とする請求項1~4のいずれか1項に記載のカルボキシル基含有重合体の製造方法。上記遷移金属錯体が、銅、ニッケル、ルテニウム又は鉄の錯体より選ばれることを特徴とする請求項5に記載のカルボキシル基含有重合体の製造方法。上記遷移金属錯体が、銅の錯体であることを特徴とする請求項6に記載のカルボキシル基含有重合体の製造方法。上記リビングラジカル重合終了後に、陽イオン交換樹脂を用いて前記塩基性物質を除去する工程を含むことを特徴とする請求項1~7のいずれか1項に記載のカルボキシル基含有重合体の製造方法。請求項1~8のいずれか1項に記載の製造方法により得ることができる、数平均分子量が500~100000であることを特徴とするビニル系重合体。ゲルパーミエーションクロマトグラフィーで測定した重量平均分子量Mwと数平均分子量Mnの比Mw/Mnが、1.8未満であることを特徴とする請求項9に記載のビニル系重合体。上記ビニル系重合体が、アクリル酸とアクリル酸エステルとの共重合体であることを特徴とする請求項9又は10に記載のビニル系重合体。しかしながら、非特許文献2に開示されるような方法では、重合後に脱保護反応をする必要があり、重合工程が複雑となる問題がある。また、非特許文献3に開示されるような方法では、水中で重合を行うため、製造可能な末端構造に制限が生じるという問題がある。更に、特許文献2に開示されるような方法では、用いる遷移金属が高価であるという問題がある。本発明は、上記問題点に鑑みなされたものであって、その目的は、メタアクリル酸等のカルボキシル基を有するビニル単量体の重合に、原子移動ラジカル重合法を適用して、分子量分布の狭く、任意の末端を有する重合体を安価かつ容易に得る方法を提供することにある。本発明者らは、上記課題を解決するために鋭意検討した結果、カルボキシル基を有するビニル単量体を原子移動ラジカル重合法によるリビングラジカル重合で製造する方法において、カルボキシル基を有するビニル単量体を塩基性物質で中和した後、重合することにより、分子量分布の狭い重合体を安価かつ容易に得ることができることを見出し、本発明を完成させるに至った。すなわち、本発明は以下の通りである。1.カルボキシル基を有するビニル単量体を原子移動ラジカル重合法によるリビングラジカル重合で製造する方法において、前記カルボキシル基を有するビニル単量体を塩基性物質で中和した後、有機溶剤中で重合することを特徴とするカルボキシル基含有重合体の製造方法。2.上記ビニル単量体中のカルボキシル基と、中和する塩基性物質との当量比は、1:0.3~3であることを特徴とする上記1に記載のカルボキシル基含有重合体の製造方法。3.上記塩基性物質が、有機アミンであることを特徴とする上記1又は2に記載のカルボキシル基含有重合体の製造方法。4.上記カルボキシル基を有するビニル単量体の含有量が、ビニル単量体の全量に対して70質量以上であることを特徴とする上記1~3のいずれかに記載のカルボキシル基含有重合体の製造方法。5.上記原子移動ラジカル重合法は、重合開始剤として有機ハロゲン化物又はハロゲン化スルホニル化合物を用い、触媒として遷移金属錯体を用いることを特徴とする上記1~4のいずれかに記載のカルボキシル基含有重合体の製造方法。6.上記遷移金属錯体が、銅、ニッケル、ルテニウム又は鉄の錯体より選ばれることを特徴とする上記5に記載のカルボキシル基含有重合体の製造方法。7.上記遷移金属錯体が、銅の錯体であることを特徴とする上記6に記載のカルボキシル基含有重合体の製造方法。8.上記リビングラジカル重合終了後に、陽イオン交換樹脂を用いて前記塩基性物質を除去する工程を含むことを特徴とする上記1~7のいずれかに記載のカルボキシル基含有重合体の製造方法。9.上記1~8のいずれかに記載の製造方法により得ることができる、数平均分子量が500~100000であることを特徴とするビニル系重合体。10.ゲルパーミエーションクロマトグラフィーで測定した重量平均分子量Mwと数平均分子量Mnの比Mw/Mnが、1.8未満であることを特徴とする上記9に記載のビニル系重合体。11.上記ビニル系重合体が、アクリル酸とアクリル酸エステルとの共重合体であることを特徴とする請求項9又は10に記載のビニル系重合体。本発明に係るカルボキシル基含有重合体の製造方法は、以上のように、カルボキシル基を有するビニル単量体を塩基性物質で中和した後、有機溶剤中で原子移動ラジカル重合法によるリビングラジカル重合を行う。そのため、触媒である遷移金属錯体がカルボキシル基と反応することなくリビングラジカル重合が進むため、分子量分布の狭いビニル系重合体を得ることができる。また、本発明の製造方法によれば、任意の末端を有する重合体を、安価かつ容易に製造することができる。更に、重合液を陽イオン交換樹脂を用いて処理する工程を含むことにより、容易に塩基性物質を除去することができる。本発明の一実施形態について説明すると以下の通りであるが、本発明はこれに限定されるものではない。1.カルボキシル基含有重合体の製造方法本発明に係るカルボキシル基含有重合体の製造方法は、カルボキシル基を有するビニル単量体を塩基性物質で中和した後、有機溶剤中で原子移動ラジカル重合法によるリビングラジカル重合を行う。この原子移動ラジカル重合法は、重合開始剤として有機ハロゲン化物又はハロゲン化スルホニル化合物を用い、触媒として遷移金属錯体を用いるリビングラジカル重合である。1重合開始剤原子移動ラジカル重合法に用いる重合開始剤は、有機ハロゲン化物又はハロゲン化スルホニル化合物である。有機ハロゲン化物としては、分子内に1個以上の炭素-ハロゲン結合但しハロゲンはフッ素以外とするを有する種々の有機化合物を使用でき、脂肪族炭化水素系ハロゲン化合物、脂環族炭化水素系ハロゲン化合物、芳香族炭化水素系ハロゲン化合物、及び複素環系ハロゲン化合物などがある。脂肪族炭化水素系ハロゲン化合物の具体例としては、2-ブロモプロピオン酸メチル、2-ブロモプロピオン酸エチル、2-ブロモプロピオン酸ブチル、2-ブロモイソ酪酸メチル、2-ブロモイソ酪酸エチル、2-ブロモイソ酪酸ブチル、2-ブロモイソブチル酸メチル、2-ブロモイソブチル酸エチル、2-ブロモイソブチル酸ブチル、2,3-ジブロモコハク酸ジメチル、2,3-ジブロモコハク酸ジエチル、2,3-ジブロモコハク酸ジブチル、2,4-ジブロモグルタル酸ジメチル、2,4-ジブロモグルタル酸ジエチル、2,4-ジブロモグルタル酸ジブチル、2,5-ジブロモアジピン酸ジメチル、2,5-ジブロモアジピン酸ジエチル、2,5-ジブロモアジピン酸ジブチル、2,6-ジブロモピメリン酸ジメチル、2,6-ジブロモピメリン酸ジエチル、2,6-ジブロモピメリン酸ジブチル、2,7-ジブロモスベリン酸ジメチル、2,7-ジブロモスベリン酸ジエチル、2,7-ジブロモスベリン酸ジブチルなどが挙げられる。これらの中では、分子量分布の制御の点から、2-ブロモイソ酪酸エチルが好ましい。芳香族炭化水素系ハロゲン化合物の具体例としては、ビスブロモメチルベンゼン、ビス1-ブロモエチルベンゼン、ビス1-ブロモイソプロピルベンゼン、トリスブロモメチルベンゼン、トリス1-ブロモエチルベンゼン、トリス1-ブロモイソプロピルベンゼンなどが挙げられる。また、ハロゲン化スルホニル化合物としては、例えば、R1-C6H4-SO2XX-SO2-C6H4-SO2-XC6H3-SO2-X3で示される化合物などが挙げられる。{式中、R1は、水素原子、炭素数1~20のアルキル基、炭素数6~20のアリール基、又は炭素数7~20のアラルキル基を表わす。Xは、塩素、臭素又はヨウ素を表わす。}単量体に対する重合開始剤の使用量は、リビングアニオン重合の場合と同様に目的とする重合体の分子量に応じて選択される。該使用量を算出するには、以下の計算式を用いることができる。すなわち、重合過程での数平均分子量は、以下の式で表される。ΔM/RX×mw{式中、ΔM:重合した単量体のモル数、RX:有機ハロゲン化物m=1のモル数mは有機ハロゲン化物におけるハロゲン原子の個数、mw:単量体の分子量}従って、全単量体の重合が終了した場合の得られる重合体の分子量Mnは下記の式で表される。この式から目的とするMnに対応する有機ハロゲン化合物の使用量を決定できる。Mn=M/RX×mw{式中、M:仕込んだ単量体の量モル数}2触媒原子移動ラジカル重合法の触媒として用いられる遷移金属錯体は、周期表第8族~第11族から選ばれる金属元素の錯体である。遷移金属錯体は、遷移金属及び配位子からなる。遷移金属の具体例としては、銅、ニッケル、ルテニウム又は鉄である。これらの中でも、反応制御やコストの観点から銅の錯体が好ましい。1価の銅化合物としては、例えば、塩化第一銅、臭化第一銅、ヨウ化第一銅、シアン化第一銅、酸化第一銅、過塩素酸第一銅などが挙げられる。その中でも塩化第一銅、臭化第一銅が、重合の制御の観点から好ましい。また、より安定で取り扱いの容易な塩化第二銅、臭化第二銅に還元剤を加え、系中で塩化第一銅、臭化第一銅を発生させ、重合を行うこともできる。また、前記遷移金属とともに錯体を形成する配位子としては、2座以上の窒素配位子が好ましく、例えば、2,2-ビピリジル、4,4-ビピリジル、エチレンジアミン、トリス2-ジメチルアミノエチルアミン、及びトリス2-ピリジルメチルアミンなどが挙げられる。上記重合開始剤と、触媒の量は、使用する単量体の種類、及び溶媒の量と必要とする反応速度の関係から決定すればよい。一般的には、重合開始剤1モル当たり、触媒0.1~1.5モルであり、より好ましくは、重合開始剤1モル当たり、触媒0.5~1.0モルである。3ビニル単量体本発明において用いられる分子内にカルボキシル基を有するビニル単量体としては、例えば、アクリル酸、メタクリル酸、クロトン酸、ビニル酢酸、アクリロキシプロピオン酸等の不飽和一塩基酸、マレイン酸、イタコン酸、フマル酸、メサコン酸、シトラコン酸、シクロヘキサンジカルボン酸等の不飽和二塩基酸、無水マレイン酸、無水イタコン酸、無水シトラコン酸、無水テトラヒドロフタル酸等の不飽和酸無水物等が挙げられる。これらは、単独で用いてよいし2つ以上を組み合わせて用いてもよい。これらの中でもメタアクリル酸は安価であり、他の各種単量体と共重合反応を起こしやすいので好ましい。また、本発明においては、前記カルボキシル基含有ビニル単量体以外に、他の共重合単量体を併用しても良い。併用割合は、特に限定されないが、本発明においては仕込み単量体におけるカルボキシル基含有ビニル単量体の割合が70質量以上であることが好ましい。カルボキシル基含有ビニル単量体単位を70質量以上の含有するような重合体をリビングラジカル重合により狭い分子量分布で得ることは、従来技術的に困難であった。本発明に係るカルボキシル基含有ビニル単量体と、共重合可能な他の単量体は、ラジカル重合性を有する不飽和化合物であれば、特に限定されない。この不飽和化合物としては、メタアクリル酸アルキル、シアノ基を有するビニル単量体、ヒドロキシル基を有するビニル単量体、芳香族ビニル単量体、アミノ基を有するビニル単量体、アミド基を有するビニル単量体、アルコキシル基を有するビニル単量体、共役ジエン系単量体、マレイミド系単量体、ビニルエステル単量体、ビニルエーテル単量体、グリシジル基を有するビニル単量体、不飽和ジカルボン酸のモノアルキルエステル、不飽和ジカルボン酸のジアルキルエステル、珪素含有基を有する単量体等が挙げられる。これらは、1種単独であるいは2種以上を組み合わせて用いることができる。メタアクリル酸アルキルとしては、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸sec-ブチル、メタアクリル酸tert-ブチル、メタアクリル酸n-ペンチル、メタアクリル酸イソアミル、メタアクリル酸n-ヘキシル、メタアクリル酸2-メチルペンチル、メタアクリル酸n-オクチル、メタアクリル酸2-エチルヘキシル、メタアクリル酸n-オクチル、メタアクリル酸イソオクチル、メタアクリル酸n-ノニル、メタアクリル酸イソノニル、メタアクリル酸2-メチルオクチル、メタアクリル酸デシル、メタアクリル酸ドデシル、メタアクリル酸トリデシル、メタアクリル酸ラウリル、メタアクリル酸シクロヘキシル、メタアクリ酸イソボルニル等が挙げられる。これらは、単独で用いてよいし2つ以上を組み合わせて用いてもよい。シアノ基を有するビニル単量体としては、例えば、アクリロニトリル、メタクリロニトリル、α-エチルアクリロニトリル、α-イソプロピルアクリロニトリル、α-クロロアクリロニトリル、α-フルオロアクリロニトリル等が挙げられる。これらは、単独で用いてよいし2つ以上を組み合わせて用いてもよい。ヒドロキシル基を有する単量体としては、メタアクリル酸2-ヒドロキシエチル、メタアクリル酸2-ヒドロキシプロピル、メタアクリル酸3-ヒドロキシプロピル、メタアクリル酸2-ヒドロキシブチル、メタアクリル酸3-ヒドロキシブチル、メタアクリル酸4-ヒドロキシブチル、メタアクリル酸6-ヒドロキシヘキシル、メタアクリル酸8-ヒドロキシオクチル、メタアクリル酸12-ヒドロキシラウリル、ポリエチレングリコール、ポリプロピレングリコール等のポリアルキレングリコールのモノメタアクリル酸エステルや、p-ヒドロキシスチレン、m-ヒドロキシスチレン、o-ヒドロキシスチレン、p-イソプロペニルフェノール、m-イソプロペニルフェノール、o-イソプロペニルフェノール等が挙げられる。これらは、単独であるいは2つ以上を組み合わせて用いることができる。芳香族ビニル単量体としては、スチレン、2-メチルスチレン、3-メチルスチレン、4-メチルスチレン、α-メチルスチレン、2,4-ジメチルスチレン、2,4-ジイソプロピルスチレン、4-tert-ブチルスチレン、tert-ブトキシスチレン、ビニルトルエン、ジビニルトルエン、ベンジルメタアクリレート、ビニルナフタレン、モノクロロスチレン、ジクロロスチレン、モノブロモスチレン、ジブロモスチレン、トリブロモスチレン、フルオロスチレン、スチレンスルホン酸及びその塩、α-メチルスチレンスルホン酸及びその塩等が挙げられる。これらは、単独であるいは2つ以上を組み合わせて用いることができる。アミノ基を有するビニル単量体としては、メタアクリル酸アミノエチル、メタアクリル酸ジメチルアミノメチル、メタアクリル酸ジエチルアミノメチル、メタアクリル酸2-ジメチルアミノエチル、メタアクリル酸2-ジエチルアミノエチル、メタアクリル酸2-ジ-n-プロピルアミノエチル、メタアクリル酸2-ジメチルアミノプロピル、メタアクリル酸2-ジエチルアミノプロピル、メタアクリル酸2-ジ-n-プロピルアミノプロピル、メタアクリル酸3-ジメチルアミノプロピル、メタアクリル酸3-ジエチルアミノプロピル、メタアクリル酸3-ジ-n-プロピルアミノプロピル等が挙げられる。これらは、単独であるいは2つ以上を組み合わせて用いることができる。アミド基を有するビニル単量体としては、メタアクリルアミド、N-メチルメタアクリルアミド、N,N-ジメチルメタアクリルアミド、N,N-ジメチルアミノプロピルメタアクリルアミド、N,N-ブトキシメチルメタアクリルアミド、N-メチロールメタアクリルアミド、N-アルコキシメチルメタアクリルアミド等が挙げられる。これらは、単独であるいは2つ以上を組み合わせて用いることができる。アルコキシル基を有するビニル単量体としては、メタアクリル酸2-メトキシエチル、メタアクリル酸2-エトキシエチル、メタアクリル酸2-n-プロポキシエチル、メタアクリル酸2-n-ブトキシエチル、メタアクリル酸3-メトキシプロピル、メタアクリル酸3-エトキシプロピル、メタアクリル酸2-n-プロポキシプロピル、メタアクリル酸2-n-ブトキシプロピル等が挙げられる。これらは、単独であるいは2つ以上を組み合わせて用いることができる。共役ジエン系単量体としては、1,3-ブタジエン、イソプレン2-メチル-1,3-ブタジエン、2,3-ジメチル-1,3ブタジエン、クロロプレン2-クロロ-1,3-ブタジエン等が挙げられる。これらは、単独であるいは2つ以上を組み合わせて用いることができる。上記マレイミド系単量体としては、マレイミド、N-メチルマレイミド、N-イソプロピルマレイミド、N-ブチルマレイミド、N-ドデシルマレイミド、N-フェニルマレイミド、N-2-メチルフェニルマレイミド、N-4-メチルフェニルマレイミド、N-2、6-ジメチルフェニルマレイミド、N-2、6-ジエチルフェニルマレイミド、N-2-メトキシフェニルマレイミド、N-ベンジルマレイミド、N-4-ヒドロキシフェニルマレイミド、N-ナフチルマレイミド、N-シクロヘキシルマレイミド等が挙げられる。これらは、単独であるいは2つ以上を組み合わせて用いることができる。上記ビニルエステル単量体としては、メチレン脂肪族モノカルボン酸エステル、酢酸ビニル、プロピオン酸ビニル、ピバリン酸ビニル、酪酸ビニル、安息香酸ビニル、ギ酸ビニル、桂皮酸ビニル、バーサチック酸ビニル等が挙げられる。これらは、単独であるいは2つ以上を組み合わせて用いることができる。上記ビニルエーテル単量体としては、ビニルメチルエーテル、ビニルエチルエーテル、ビニル-n-ブチルエーテル、ビニルイソブチルエーテル、ビニルフェニルエーテル、ビニルシクロヘキシルエーテル等が挙げられる。これらは、単独であるいは2つ以上を組み合わせて用いることができる。グリシジル基を有するビニル単量体としては、メタアクリル酸グリシジル、メタアリルグリシジルテーテル、メタアクリル酸β-メチルグリシジル、4-ヒドロキシブチルメタアクリル酸グリシジル、3,4-エポキシシクロヘキシルメチルメタアクリルレート、3,4-エポキシシクロヘキシルエチルメタアクリルレート、3,4-エポキシシクロヘキシルプロピルメタアクリルレート等が挙げられる。これらは、単独であるいは2つ以上を組み合わせて用いることができる。不飽和ジカルボン酸のモノアルキルエステルとしては、マレイン酸、フマル酸、イタコン酸、シトラコン酸、メサコン酸、無水マレイン酸、無水イタコン酸、無水シトラコン酸、無水テトラヒドロフタル酸等のモノアルキルエステルが挙げられる。これらは、単独であるいは2つ以上を組み合わせて用いることができる。不飽和ジカルボン酸のジアルキルエステルとしては、マレイン酸、フマル酸、イタコン酸、シトラコン酸、メサコン酸、無水マレイン酸、無水イタコン酸、無水シトラコン酸、無水テトラヒドロフタル酸等のジアルキルエステルが挙げられる。これらは、単独であるいは2つ以上を組み合わせて用いることができる。珪素含有基を有する単量体としては、ビニルトリクロロシラン、ビニルトリブロモシラン、ビニルトリメトキシシラン、ビニルトリエトキシシラン、ビニルトリ-n-プロポキシシラン、ビニルトリ-i-プロポキシシラン、ビニルトリ-n-ブトキシシラン、ビニルトリス2-ヒドロキシメトキシエトキシシラン、ビニルトリアセトキシシラン、ビニルジエトキシシラノール、ビニルエトキシシラジオール、ビニルメチルジエトキシシラン、ビニルジメチツエトキシシラン、ビニルメチルジアセトキシシラン、アリルトリメトキシシラン、アリルトリエトキシシラン、3-メタクリロキシプロピルトリメトキシシラン、3-アクリロキシプロピルトリエトキシシラン、3-メタクリロキシプロピルトリス2-メトキシエトキシシラン、3-メタクリロキシプロピルメチルジエトキシシラン、3-メタクリロキシプロピルジメチルエトキシシラン、3-アクリロキシプロピルジメトキシシラン、2-アクリルアミドエチルトリエトキシシラン等が挙げられる。これらは、単独であるいは2つ以上を組み合わせて用いることができる。これらの他の単量体のうち、好ましくは、メタアクリル酸アルキル、ヒドロキシル基を有する単量体及び芳香族ビニル単量体であり、より好ましくはアクリル酸エステルである。これらの単量体を用いることにより、安価にカルボキシル基含有重合体を製造することができる。また、カルボキシル基を有するビニル単量体を本発明の方法で重合した後、上記したラジカル重合性を有する不飽和化合物を添加し、重合を継続することにより、ブロック共重合体を合成することもできる。その際、ラジカル重合性を有する不飽和化合物を、先に重合し、カルボキシル基を有するビニル単量体を添加し、ブロック重合させることも可能である。4塩基性物質ビニル単量体のカルボキシル基を中和する塩基性物質としては、例えば、アンモニア、水酸化アンモニウム、ヒドラジン、ヒドラジン水和物、各種有機アミン等のアミン化合物;酸化ナトリウム、過酸化ナトリウム、酸化カリウム、過酸化カリウム、酸化カルシウム、酸化ストロンチウム、酸化バリウム等の金属酸化物;水酸化バリウム、水酸化ナトリウム、水酸化カリウム、水酸化カルシウム、水酸化ストロンチウム等の金属水酸化物;水素化ナトリウム、水素化カリウム、水素化カルシウム等の金属水素化物;炭酸ナトリウム、炭酸カリウム、炭酸水素ナトリウム、炭酸水素カリウム、炭酸水素カルシウム等の炭酸塩;酢酸ナトリウム、酢酸カリウム、酢酸カルシウム等の酢酸塩などが挙げられる。これらの中でも、リビングラジカル重合後の除去のし易さの観点から、有機アミンが好ましい。有機アミンとしては、例えば、メチルアミン、エチルアミン、プロピルアミン、イソプロピルアミン、n-ブチルアミン、2-エチルヘキシルアミン、3-2-エチルヘキシルオキシプロピルアミン、3-メトキシプロピルアミン、3-エトキシプロピルアミン等の脂肪族第1級アミン、ジメチルアミン、ジエチルアミン、ジプロピルアミン、ジイソプロピルアミン、ジブチルアミン、ジイソブチルアミン、ジ-2-エチルヘキシルアミン、ジ-n-オクチルアミン等の脂肪族第2級アミン、トリメチルアミン、トリエチルアミン、トリプロピルアミン、トリイソプロピルアミン、トリブチルアミン、テトラメチルエチレンジアミン、トリ-n-オクチルアミン等の脂肪族第3級アミン等の脂肪族アミン;N,N,N’,N’-テトラメチルエチレンジアミン、N,N,N’,N’’,N’’-ペンタメチルジエチレントリアミン、1,1,4,7,10,10-ヘキサメチルトリエチレンテトラアミン等の脂肪族ポリアミン;アニリン、トルイジン、m-トルイレンジアミン、フェニレンジアミン、フェネチルアミン、ベンジルアミンなどの芳香族第1級アミン、ジベンジルアミン、ジフェニルアミンなどの芳香族第2級アミン、N,N-ジメチルアニリン、N,N-ジメチル-p-トルイジン、トリフェニルアミンなどの芳香族第3級アミン等の芳香族アミン;ピロール、イミダゾール、ピラゾール、ピリジン、ピペリジン、ピペラジン、モルホリン等の複素環式アミンなどを挙げることができる。ビニル単量体中のカルボキシル基aと、中和する塩基性物質bとの当量比a:bは、1:0.3~3であることが好ましく、1:0.5~2であることがより好ましく、1:0.7~1.5であることが更に好ましい。塩基性物質bの当量比が0.3に満たない場合は、重合が進行しない場合がある。一方、塩基性物質bの当量比が3を超える場合は、分子量分布の制御が十分できない場合がある。中和に使用した塩基性物質は、長時間経過後にポリマーが着色及び劣化する原因となりえるため、リビングラジカル重合終了後に除去することが好ましい。除去方法は特に限定されないが、工程が簡便であることから、陽イオン交換樹脂を用いて除去することが好ましい。陽イオン交換樹脂の交換基としては、スルホン酸基、カルボン酸基、ホスホン酸基、フェノール基等が挙げられる。このような陽イオン交換樹脂は市販されており、例えば、三菱化学社製商品名ダイヤイオン、ダウケミカル社製商品名アンバーライト等がある。また、イオン交換樹脂量としては、バッチ法においては、ポリマー1gあたり20g以上用いて処理することが好ましい。本発明におけるリビングラジカル重合は、有機溶剤中で行う。好ましい有機溶剤としては、ジオキサン、ジメチルホルムアミド、ジメチルスルホキシド、メタノール、エタノール又は2-プロパノール等が挙げられる。これらの中でも、溶解性の点から、ジオキサン、ジメチルホルムアミド、ジメチルスルホキシドが好ましく、ジメチルホルムアミドがより好ましい。混合溶剤とする場合は、ジメチルホルムアミドの混合割合を50質量以上とすることが好ましい。重合温度は、50~130°Cであることが好ましく、80~100°Cであることがより好ましい。重合温度が50°C未満であると、重合速度が非常に遅くなり、重合がほとんど進行しなくなる場合がある。一方、重合温度が130°Cを超えると、ラジカル濃度の増加に伴い、成長ラジカル同士の停止反応が起こり、重合の制御が困難となる場合がある。2.カルボキシル基含有ビニル系重合体本発明に係る製造方法で得られるビニル系重合体の数平均分子量は、ゲルパーミエーションクロマトグラフィー以下GPCともいうによるポリスチレン換算分子量で500~100000であることが好ましい。数平均分子量が500未満では、ビニル系重合体の本来の性能が発現されない場合がある。一方、数平均分子量が100000を超えると、重合制御が困難になる場合がある。GPCで測定した重量平均分子量Mwと、数平均分子量Mnの比Mw/Mnは、1.8未満であることが好ましく、1.6未満であることがより好ましい。本発明について、実施例及び比較例に基づいて具体的に説明するが、本発明はこれに限定されるものではない。尚、本発明において、重合率及び平均分子量は、以下のようにして評価した1.評価方法1重合率重合溶液をサンプリングして、1HNMR測定を行い、単量体及び重合体の積分比により求めた。測定溶媒:重ジメチルスルホキシド2重量平均分子量Mw及び数平均分子量Mnゲル浸透クロマトグラフ装置型式名waters2695、waters社製を用いて、下記の条件によりMw及びMnを測定し、標準ポリスチレンにより換算した。<測定条件>カラム:TSKgelSuperHZM-N2本東ソー社製カラム温度:40°C溶離液:テトラヒドロフラン流速:0.5ml/分検出器:RI2.カルボキシル基含有重合体の製造1実施例1100mlのガラス製反応容器に、塩化銅2価46mg、トリス2-ジメチルアミノエチルアミン400mg、ジメチルホルムアミド3.5gを仕込み、室温下で10分間撹拌した後に、アクリル酸5g及びトリエチルアミン7g当量比1:1を加え、窒素で30分間バブリングを行い、脱酸素を行った。次に、重合開始剤として2-ブロモイソブチル酸ブチル77mg、及び2-エチルヘキサン酸錫1.4gを添加し、90°Cで重合を行った。一定時間経過後に、重合溶液をサンプリングして評価を行った。重合開始後、5時間後の重合溶液17.5gを陽イオン交換樹脂オルガノ社製商品名アンバーライトIR120B150gと撹拌して、前記アミンを除去した。次に、この重合溶液をろ過し、脱溶して、カルボキシル基含有重合体2.3gを得た。重合結果を表1に示す。2実施例2~10、比較例1重合開始剤の添加量、塩基性化合物の種類及び量を表2の通りとした以外は、実施例1と同様にカルボキシル基含有重合体を製造した。重合時間は5時間とした。3実施例11100mlのガラス製反応容器に、塩化銅2価46mg、トリス2-ジメチルアミノエチルアミン400mg、ジメチルホルムアミド3.5gを仕込み、室温下で10分間撹拌した後に、メタクリル酸6g及びトリエチルアミン7gを加え、窒素で30分間バブリングを行い、脱酸素を行った。次に、重合開始剤として2-ブロモイソブチル酸ブチル77mg、及び2-エチルヘキサン酸錫1.4gを添加し、90°Cで重合を行った。重合結果を表3に示す。4実施例12100mlのガラス製反応容器に、塩化銅2価46mg、トリス2-ジメチルアミノエチルアミン400mg、ジメチルホルムアミド3.5gを仕込み、室温下で10分間撹拌した後に、アクリル酸5g及びトリエチルアミン7gを加え、窒素で30分間バブリングを行い、脱酸素を行った。次に、重合開始剤として2-ブロモイソブチル酸ブチル77mg、及び2-エチルヘキサン酸錫1.4gを添加し、90°Cで重合を行った。8時間経過後、アクリル酸n-ブチルを9g添加し、その後2時間重合をした計10時間。重合開始後、10時間後の重合溶液26.5gを陽イオン交換樹脂オルガノ社製商品名アンバーライトIR120B200gと撹拌して、前記アミンを除去した。次に、この重合溶液をろ過し、脱溶して、カルボキシル基含有共重合体10.5gを得た。重合結果を表4に示す。"